СПОСОБ АЛКИЛИРОВАНИЯ С ИСПОЛЬЗОВАНИЕМ ЦЕОЛИТА UZM-8

1. Способ алкилирования для получения моноалкилированного ароматического соединения, включающий:
а) пропускание ароматического исходного материала, содержащего исходное ароматическое соединение, олефинового исходного материала, содержащего
2
4
2
4
C-Cолефин, и дополнительного потока, содержащего алкилированное производное исходного ароматического соединения, содержащее от одной до шести дополнительных C-Cадкильных групп в сравнении с исходным ароматическим соединением, через слой катализатора алкилирования, содержащий твердый катализатор, где твердый катализатор содержит микропористый кристаллический цеолит, имеющий слоистую структуру по меньшей мере из тетраэдрических единиц
2
2
AlO и SiO и состав, на основе синтезированного безводного продукта, выраженный эмпирической формулой
m
r
1-x
x
y
z
n+
p+
M R AlESiO,
где М обозначает по меньшей мере один обмениваемый катион, "m" обозначает отношение М к (Al+Е) и варьируется от 0 до 2,0, R обозначает по меньшей мере один аммонийорганический катион, выбранный из группы, состоящей из четвертичных аммонийных катионов, дичетвертичных аммонийных катионов, протонированных аминов, протонированных диаминов, протонированных алканоламинов и кватернизованных аммонийалканольных катионов, "r" обозначает отношение R к (Аl+Е) и имеет величину 0,05-5,0, "n" обозначает средневзвешенную валентность М и имеет величину 1-2, "р" обозначает средневзвешенную валентность R и имеет величину 1-2, Е обозначает элемент, выбранный из группы, состоящей из галлия, железа, бора, хрома, индия и их смесей, "х" обозначает молярную долю Е и имеет величину 0-1,0, "у" обозначает молярное отношение Si к (Аl+Е) и варьируется от 6,5 до 35, "z" обозначает молярное отношение О к (Аl+Е) и имеет величину, определяемую уравнением
z=(m·n+r·р+3+4·у)/2,
0
отличающийся тем, что он имеет дифракционную рентгенограмму, имеющую по меньшей мере межплоскостные расстояния (d) и интенсивности (I/I), приведенные ниже в Таблице А
Таблица А
2-θ
d(Е)
I/I<sub>0</sub>%
6,40-6,90
13,80-12,80
W-s
6,95-7,42
12,70-11,90
M-s
8,33-9,11
10,60-9,70
W-vs
19,62-20,49
4,52-4,33
M-vs
21,93-22,84
4,05-3,89
M-vs
24,71-25,35
3,60-3,51
W-m
25,73-26,35
3,46-3,38
M-vs
где w - слабое, s - сильное, vs - очень сильное, m - среднее.
2
4
2
4
b) алкилирование исходного ароматического соединения С-Солефином в слое катализатора алкилирования в присутствии твердого катализатора в условиях алкилирования с образованием моноалкилированного ароматического соединения, причем это моноалкилированное ароматическое соединение имеет на одну больше С-Салкильных групп, чем исходное ароматическое соединение; и
c) удаление потока эффлюента, содержащего моноалкилированное ароматическое соединение, из слоя катализатора алкилирования.
2
4
2
4
2. Способ по п.1, где условия алкилирования предусматривают концентрацию С-Солефина в расчете на массу исходного ароматического соединения, С-Солефина и алкилированного производного исходного ароматического соединения, проходящего через слой катализатора алкилирования на стадии (а), равную не больше, чем 17 масс.%.
2
4
3. Способ по п.1 или 2, где алкилированное производное исходного ароматического соединения имеет на две C-Cалкильные группы больше, чем исходное ароматическое соединение.
2
4
4. Способ по п.1 или 2, отличающийся тем, что этот дополнительный поток содержит аликвотную часть потока эффлюента и условия алкилирования предусматривают массовое отношение аликвотной части потока эффлюента к исходному ароматическому соединению и С-Солефину, проходящим в слой катализатора алкилирования на стадии (а), равное по меньшей мере 0,1.
2
4
5. Способ по любому из п.1 или 2, отличающийся тем, что условия алкилирования предусматривают молярное отношение арильных групп к С-Салкильной группе, равное не больше, чем 6.
6. Способ по любому из п.1 или 2, где исходное ароматическое соединение выбрано из группы, состоящей из бензола, нафталина, антрацена, тетралина, фенантрена и их алкилированных производных.
7. Способ по любому из п.1 или 2, где исходное ароматическое соединение содержит бензол, исходный олефин содержит этилен, и моноалкилированное ароматическое соединение содержит этилбензол.
8. Способ по любому из п.1 или 2, где микропористый кристаллический цеолит подвергнут ионному обмену и содержит менее, чем 0,1 мас.% щелочных и щелочно-земельных металлов.
9. Способ по любому из п.1 или 2, где микропористый кристаллический цеолит является прокаленным и отличается тем, что он имеет дифракционную рентгенограмму, имеющую по меньшей мере межплоскостные расстояния (d) и интенсивности, представленные в Таблице В
Таблица В
2-θ
d(Е)
I/I<sub>0</sub>%
4,05-4,60
21,80-19,19
w-m
7,00-7,55
12,62-11,70
m-vs
8,55-9,15
10,33-9,66
w-vs
12,55-13,15
7,05-6,73
w
14,30-14,90
6,19-5,94
m-vs
19,55-20,35
4,54-4,36
w-m
22,35-23,10
3,97-3,85
m-vs
24,95-25,85
3,57-3,44
w-m
25,95-26,75
3,43-3,33
m-s
где w - слабое, s - сильное, vs - очень сильное, m - среднее.
10. Способ по любому из п.1 или 2, где микропористым кристаллическим цеолитом является цеолит UZM-8.